(57)【特許請求の範囲】
【請求項１】
緯糸及び経糸を多層に配置した有端状の工業用多層織物の両端部に経糸の一部又は全端部を折り返すことにより接合用ループを形成し、当該織物の両端部における接合用ループを相互に噛み合わせて形成した接合用ループの共通孔に芯線を挿通することにより接合される工業用多層織物の接合用ループにおいて、前記工業用多層織物の両端部において２本の上面側緯糸が残存し、当該２本の上面側緯糸の間に上面側接合用ループの共通孔を形成し、当該上面側接合用ループの共通孔は工業用多層織物の両端部の上面側経糸の全部又は一部を折り返し、折り返した糸を下面側緯糸と織り合わせることなく普通部に織り込んで形成されており、また前記２本の上面側緯糸の下方に位置する緯糸を取り除いて２つの接合用ループの共通孔を配置し、当該下面側接合用ループの共通孔は工業用多層織物の両端部の下面側経糸の全部又は一部を折り返し、折り返した糸を残存した上面側緯糸と織り合わせることなく普通部に織り込んで形成され、前記残存した上面側緯糸の間及び前記残存した上面側緯糸の下方に芯線が挿通される３つの接合用ループの共通孔が形成されていることを特徴とする工業用多層織物の接合用ループ構造。
【請求項２】
前記工業用織物が、上面側織物と下面側織物とを緯糸接結糸により接結した二層織物であることを特徴とする請求項１に記載された工業用多層織物の接合用ループ構造。
【請求項３】
前記上面側織物を形成する糸がフッ素樹脂によって形成され、前記下面側織物を形成する糸が前記上面側織物を形成する糸と異なった糸で形成されていることを特徴とする請求項２に記載された工業用多層織物の接合用ループ構造。
【請求項４】
前記工業用織物が、エアレイド用多層織物であることを特徴とする請求項１乃至３のいずれか一に記載された工業用多層織物の接合用ループ構造。
【発明の詳細な説明】
【技術分野】
【０００１】
本発明は、下面側経糸の表面への露出を防止する工業用多層織物の接合用ループ構造に関し、特にエアレイド用多層織物の接合構造に関する。
【背景技術】
【０００２】
従来、工業用織物としては、例えば抄紙用織物や抄紙用キャンバス等の製紙用織物、不織布製造用織物、汚泥脱水用織物、建材製造用ベルト、コンベアベルト等多くのものが知られている。これらの工業用織物は、無端状に加工され、抄紙機や脱水機等のそれぞれの機械に取り付けられて使用されているのが現状である。
ここで、工業用織物を無端状に加工する方法としては、いわゆる織継による方法、両端部に工業用織物自体の経糸を使用して形成したループを噛み合わせた後に当該ループの共通孔に接合用の芯線を挿入することによる方法、織物の両端部に設置したスパイラル状ループを噛み合わせて芯線を挿入することによる方法、又はクリッパーレーシングと呼ばれている織物の両端部に取り付けた金属製フックを噛み合わせて芯線を通すことによる方法等、等が挙げられる。そして、これらの多くの周知の方法は、それぞれの用述に応じて採用されている。
【０００３】
中でも工業用織物の端部に形成したループを噛み合わせて無端状にする方法では、接合用の芯線を挿入したり抜き取ったりすることにより、織物を自由に無端状や有端状に形成することが可能である。織物を自由に無端状や有端状に形成することが可能であれば、使用する装置に取り付ける際に有端状の状態で装置のロール間に掛け渡した後、装置に掛け渡した状態で織物を無端状に形成することができ、装置への織物の取り付けを非常に容易にかつ効率的に行うことができる。
【０００４】
例えば、古い使用済みの工業用織物を装置に取り付けられている状態で有端状にした後、その一端にこれから取り付ける新しい工業用織物の一端を接合し、装置を作動することができる。これにより工業用織物を装置のロール間を移動させて掛け渡し、織物が１周して全体に掛け渡った後を確認した後に、古い工業用織物を取り外して、新しい工業用織物を無端状に形成して取り付けることができる。
これに対し、自由に無端状や有端状に形成することが不可能な織継方法の場合は、装置におけるロールを片側で支え、反対側の邪魔になる支柱等を取り外して工業用織物を装置の片側から巾方向に向かって挿入して掛け入れる、いわゆるカンチレバー方式によって行なわなければならなかった。しかし、カンチレバー方式で織継方法を行うには、機械自体に織物を脱着するための特殊な構造が必要となり、機械の製造コストが高くなる欠点があった。又、装置が大型になる欠点や、広い設置スペースが必要となる等の欠点も指摘されていた。更に、重量が大きかったり非常に長い工業用織物を使用する場合には、織物を挿入するのが困難であり不向きであった。
【０００５】
そのため表面平滑性が非常に重要視される製紙機の抄造部で使用される抄紙用織物を除いて上記カンチレバー方式はほとんど採用されていないのが実状である。従って、無端状の織物を形成する方法としては、再度有端状に形成することが可能な、端部にスパイラル状ループを形成する方法や金属製フックを形成する方法が採用されている。
ところが、上記方法では工業用織物を形成する糸とは全く異なる構造及び材料である別体のスパイラル線や金属製フックを取り付けることになる。又、ループを形成する場合においてもループ形成部と普通部とが異なっており、端部からループが突出して形成されている状態であり、接合部の構造が普通部と全く異なることになる。
【０００６】
ここで特許文献１に記載された不織布用二層織物の如く、上面側織物と下面側織物を接結糸で結合した工業用二層織物が知られている。このような織物は不織布の製法に用いられるため、上面側織物と下面側織物を構成する糸の材質が使い分けられている。すなわち、特許文献１に記載された不織布用二層織物では、上面側織物は汚れ対策のためにフッ素系樹脂で構成し、下面側織物には剛性等の物性面における要求特性を満たすためポリエチレンテレフタレート（ＰＥＴ）等の一般糸が使用されている。
このような工業用織物の両端部の接合構造として、ループを形成する方法を採用すると、ループ形成部と普通部の構造が異なっている点が問題となる。特許文献１の場合は、ループ形成部をフッ素系樹脂より強度の高いＰＥＴ等の糸で形成する必要があるため、下面側経糸でループ部を形成することになるが、ループ形成部においてはＰＥＴ等で形成された下面側経糸が表面に露出することになり、汚れ防止の為に上面側織物をフッ素系樹脂で構成した作用効果が劣ってしまう。
【０００７】
一方、特許文献２に記載された接合部の如く、ループ形成部を積極的に上面側緯糸で隠す接合用ループ構造が知られている。しかし、特許文献２に記載された接合用ループに係る発明は、ループ形成部を普通部とほぼ同等にすることを目的としており、下面側織物が表面に露出しないという点に配慮されておらず、ループを形成する下面側経糸が表面に露出する欠点を有している。
【先行技術文献】
【特許文献】
【０００８】
【特許文献１】特願２０１１−８７４８４号
【特許文献２】特許３９３８８１７号公報
【発明の開示】
【発明が解決しようとする課題】
【０００９】
本発明は、上記問題点に鑑み、自由に無端状や有端状の織物を形成することが可能である接合用ループを形成すると共に、ループを噛み合わせて無端状にする接合方法であるにもかかわらずループ形成部に加えて下面側織物を形成する糸の織物表面への露出を防止することができる工業用多層織物の接合構造を提供することを目的とする。
更に、工業用多層織物に係るループ形成部における接合強度を強化し、ループ形成部の延伸を防止することができる工業用多層織物の接合構造を提供することを目的とする。
【課題を解決するための手段】
【００１０】
本発明に係る工業用多層織物の接合用ループは、織物の表面上に下面側織物の露出を防止する構造を有する。本発明に係る接合用ループ構造は、上記従来技術の課題を解決するために、以下の構成を採用した点に特徴を有する。
（１）緯糸及び経糸を多層に配置した有端状の工業用多層織物の両端部に経糸の一部又は全端部を折り返すことにより接合用ループを形成し、当該織物の両端部における接合用ループを相互に噛み合わせて形成した接合用ループの共通孔に芯線を挿通することにより接合される工業用多層織物の接合用ループにおいて、前記工業用多層織物の両端部において少なくとも１本以上の余剰の上面側緯糸が残存し、当該残存した上面側緯糸の下方に位置する緯糸を取り除いて接合用ループの共通孔を形成し、当該接合用ループの共通孔は工業用多層織物の片端部又は両端部の下面側経糸の全部又は一部を折り返し、折り返した糸を残存した上面側緯糸と織り合わせることなく普通部に織り込んで形成され、前記残存した上面側緯糸の下方に芯線が挿通される接合用ループの共通孔が形成されていることを特徴とする工業用多層織物の接合用ループ構造である。
【００１１】
（２）緯糸及び経糸を多層に配置した有端状の工業用多層織物の両端部に経糸の一部又は全端部を折り返すことにより接合用ループを形成し、当該織物の両端部における接合用ループを相互に噛み合わせて形成した接合用ループの共通孔に芯線を挿通することにより接合される工業用多層織物の接合用ループにおいて、前記工業用多層織物の両端部において２本の上面側緯糸が残存し、当該２本の上面側緯糸の間に上面側接合用ループの共通孔を形成し、当該上面側接合用ループの共通孔は工業用多層織物の両端部の上面側経糸の全部又は一部を折り返し、折り返した糸を下面側緯糸と織り合わせることなく普通部に織り込んで形成されており、また前記２本の上面側緯糸の下方に位置する緯糸を取り除いて２つの接合用ループの共通孔を配置し、当該下面側接合用ループの共通孔は工業用多層織物の両端部の下面側経糸の全部又は一部を折り返し、折り返した糸を残存した上面側緯糸と織り合わせることなく普通部に織り込んで形成され、前記残存した上面側緯糸の間及び前記残存した上面側緯糸の下方に芯線が挿通される３つの接合用ループの共通孔が形成されていることを特徴とする工業用多層織物の接合用ループ構造である。
【００１２】
（３）前記工業用織物が、上面側織物と下面側織物とを緯糸接結糸により接結した二層織物であることを特徴とする上記（１）又は（２）に記載された工業用多層織物の接合構造である。
（４）前記上面側織物を形成する糸がフッ素樹脂によって形成され、前記下面側織物を形成する糸が前記上面側織物を形成する糸と異なった糸で形成されていることを特徴とする上記（３）に記載された工業用多層織物の接合構造である。
（５）前記工業用織物が、エアレイド用多層織物であることを特徴とする上記（１）乃至（４）のいずれか一に記載された工業用多層織物の接合構造である。
【発明の効果】
【００１３】
本発明に係る工業用多層織物の接合用ループは、自由に無端状や有端状の織物を形成することが可能である織物の接合用ループを形成すると共に、ループを噛み合わせて無端状にする接合方法であるにもかかわらずループ形成部に加えて下面側織物の織物表面への露出を防止することができるという優れた効果を奏する。
更に、工業用多層織物に係るループ形成部における接合強度を強化し、ループ形成部の延伸を防止することができるという優れた効果を奏する。
【図面の簡単な説明】
【００１４】
【図１】本発明の実施形態１に係る接合用ループを示す概念図である。
【図２】実施形態１における織組織を示す経糸に沿った断面図である。
【図３】実施形態１における接合部の巾方向の繰り返し単位を構成する経糸断面図である。
【図４】実施形態１における接合部の巾方向の繰り返し単位を構成する経糸断面図である。
【図５】実施形態１における接合部の巾方向の繰り返し単位を構成する経糸断面図である。
【図６】実施形態１における接合部の巾方向の繰り返し単位を構成する経糸断面図である。
【図７】図３から図６に示した経糸によって形成される接合部の上面側平面図である。
【図８】図３から図６に示した経糸によって形成される接合部の下面側平面図である。
【００１５】
【図９】本発明の実施形態２に係る接合用ループを示す概念図である。
【図１０】実施形態２における接合部の巾方向の繰り返し単位を構成する経糸断面図である。
【図１１】実施形態２における接合部の巾方向の繰り返し単位を構成する経糸断面図である。
【図１２】実施形態２における接合部の巾方向の繰り返し単位を構成する経糸断面図である。
【図１３】実施形態２における接合部の巾方向の繰り返し単位を構成する経糸断面図である。
【図１４】図９に示した接合用ループを有する工業用多層織物の上面側平面図である。
【図１５】図９に示した接合用ループを有する工業用多層織物の下面側平面図である。
【発明を実施するための形態】
【００１６】
以下、本発明に係る工業用多層織物の接合用ループ構造を説明する。その後、図面を参照して本発明の工業用多層織物の接合用ループ構造に係る実施形態を詳述する。
本発明に係る工業用多層織物の接合用ループ構造は、織物の端部における上面側緯糸を少なくとも１本残し、残存した上面側緯糸の下方における下面側緯糸を取り除いてループ形成部を形成している。そして、前記ループ形成部において、織物の片側端部又は両側端部の下面側経糸の全部又は一部を折り返してループとし、適宜下面側緯糸と織り合わせて接合用ループを形成する。複数の前記ループを噛み合わせることにより上面側緯糸の下方に芯線を挿入するための接合用ループ構造における共通孔が形成される。
【００１７】
上記構成を採用すれば、接合用ループを噛み合わせて形成する共通孔の上側、すなわち接合部の上層面には普通部と同様に上面側層緯糸が存在することとなり、織物の表面に下面側に配置された接合用ループ及び下面側経糸が現れることがない。
本発明において接合用ループとは、芯線等を挿入するための共通孔を形成するループを意味し、端部の緯糸を押える機能のみの単に折り返された経糸を意味するものではない。又、ループ形成部は残存する上面側緯糸の下側にあって下面側緯糸が取り除かれた部分に配置され、ここに下面側経糸によって形成されている。
ここで、本発明にかかる工業用多層織物の接合用ループ構造における普通部とは、接合部ではない織物の部分をいう。
又、通常はループを形成して折り返された経糸は、普通部の隣接する経糸が存在すべきところに織り込まれて、普通部の適当な部分で切断されている隣接する経糸と突き合わされる。すなわち２本１組の経糸で一つのループを形成するのであるが、本発明ではこれに限定されるものではなく、ループを形成して折り返された経糸を、隣接しない離れた経糸部分に織り込んでもよいし、隣接する２本の経糸と経糸の間に織り込んでもよい。又、ループを形成しない経糸が含まれる場合も同様に織り込むことができる。なお、ループを形成しない経糸については折り返さずに、普通部の途中や端部で単に切断するだけでもよい。
【００１８】
本発明に係る他の実施形態としては、工業用多層織物の両端部において２本の上面側緯糸の下方に位置する緯糸を取り除いて２本の上面側緯糸のみを残存させ、前記２本の上面側緯糸の間に上面側接合用ループの共通孔を形成する。又、前記上面側接合用ループの共通孔は工業用多層織物の両端部の上面側経糸の全部又は一部を折り返し、折り返した糸を下面側緯糸と織り合わせることなく普通部に織り込んで形成されている。更に、前記２本の上面側緯糸の下方に位置する緯糸を取り除いて２つの下面側接合用ループの共通孔を形成し、工業用多層織物の両端部の下面側経糸の全部又は一部を折り返し、折り返した糸を残存した上面側緯糸と織り合わせることなく普通部に織り込んで形成されている。そのため、前記残存した上面側緯糸の間及び前記残存した上面側緯糸の下方に芯線が挿入される３つの接合用ループの共通孔が形成されることを特徴とする。
【００１９】
上記構成を採用すれば、接合用ループを噛み合わせて形成する共通孔の上側、すなわち接合部の上層面には、上面側層緯糸及び上面側接合用ループが存在することとなり、織物の表面に下面側に配置された接合用ループ及び下面側経糸が現れることがない。
また上面側に接合用ループを形成することによって、一方の織物の端部における経糸の一部を上面側接合用ループに挿入された芯線にかけて折り返し、他方の織物の端部における経糸の一部を上面側接合用ループにかけて折り返し、上面側にも接合用ループ構造を形成することができる。
更に上記上面側接合用ループの下方には、２つの下面側接合用ループの共通孔が形成されている。２つの下面側接合用ループを形成し、そこに２本の芯線を挿入することによって、一方の織物の端部における経糸の一部又は全部を２本の芯線の夫々にかけて折り返し、他方の織物の端部における経糸の一部又は全部を２本の芯線の夫々にかけて折り返し、工業用多層織物に係るループ形成部における接合強度をより強化することができ、結果的にループ形成部の延伸を防止することができる。
【００２０】
又、通常はループを形成して折り返された経糸は、普通部の隣接する経糸が存在すべきところに織り込まれて、普通部の適当な部分で切断されている隣接する経糸と突き合わされる。すなわち２本１組の経糸で一つのループを形成するのであるが、本発明ではこれに限定されるものではなく、ループを形成して折り返された経糸を、隣接しない離れた経糸部分に織り込んでもよいし、隣接する２本の経糸と経糸の間に織り込んでもよい。又、ループを形成しない経糸が含まれる場合も同様に織り込むことができる。なお、ループを形成しない経糸については折り返さずに、普通部の途中や端部で単に切断するだけでもよい。
【００２１】
本発明に係る接合用ループを備えた工業用織物は、異なる糸で上面側織物と下面側織物を構成した場合であっても、ループ接合部において上面側織物以外の糸を表面に露出させずに織物を形成することが可能となる。
例えば、特許文献２に示す織物構造であれば、ループ部においてループを形成する経糸が織物の表面に露出する。又、特許文献１に示す如く上面側織物を防汚性を有するフッ素系樹脂で構成している工業用織物においては、下面側経糸がループ部において織物の表面に露出する事によって、その部分のみ防汚性の低い糸が織物の表面に露出することになり、工業用織物の防汚性の目的からして好適ではない。
本発明に示す接合用ループ構造を採用することによって、ループ形成部においても下面側経糸が織物の表面露出することなく、上面側経糸と上面側緯糸、場合によっては上面側接合用ループが存在するため上面側織物と下面側織物を構成する糸の材質がそれぞれ上面側織物と下面側織物で異なっている工業用織物でも、上面側織物の機能を損なうことなく、ループ部を形成することができる。
また本発明の接合用ループが用いられる織物構造としては、上面側経糸及び上面側緯糸からなる上面側織物と、下面側経糸及び下面側緯糸からなる下面側織物とを、緯糸接結糸によって接合した経糸２重緯糸２重織物や、上面側経糸と上面側緯糸及び上面側浮糸からなる上面側織物と、下面側経糸及び下面側緯糸からなる下面側織物とを、緯糸接結糸によって接合した経糸２重緯糸２．５重織物等を採用することができる。勿論、少なくとも上面側織物が存在するのであれば、他の多層織構造を採用しても良い。
【００２２】
本発明に係る織物に使用される糸としては、工業用織物に望まれる特性によって自由に選択でき特に限定されない。例えば、モノフィラメントの他、マルチフィラメント、スパンヤーン、捲縮加工や崇高加工等を施した一般的にテクスチャードヤーン、バルキーヤーン、ストレッチヤーン、タスラン糸と称される加工糸、モール糸、あるいはこれらを撚り合わせる等して組み合わせた糸等が使用できる。また、糸の断面形状も円形だけでなく四角形状、星型等の矩形状、偏平形状、楕円形状、中空等の糸が使用できる。また、糸の性質としても、自由に選択でき、ポリエステル、ナイロン、ポリフェニレンサルファイド、ポリフッ化ビニリデン、ポリプロピレン、アラミド、ポリエーテルエーテルケトン、ポリエチレンナフタレート、綿、ウール、金属等が使用できる。勿論、共重合体やこれらの性質に目的に応じて色々な物質をブレンドしたり含有させた糸を使用してもよい。特に上層緯糸にスパンヤーン、捲縮加工や崇高加工等を施した加工糸、モール糸等の柔軟性があって見掛け線径が太い糸を用いると、上層面がこれらの糸で覆われやすくなるため、より普通部と接合部の差異を上層側から見たのではわからない程度まで近付けることができ好適である。
【００２３】
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらをより合わせるなどして組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。一般的に不織布用織物を構成する糸には剛性があり、寸法安定性に優れるポリエステルモノフィラメントを用いるのが好ましい。
【００２４】
更に本発明に係る工業用織物をエアレイド用の織物として採用する場合は、上面側織物を構成する上面側経糸と上面側緯糸及び上面側浮糸、場合によっては上面側接合用ループに挿通される芯線をフッ素樹脂によって形成された糸で形成するのが好ましい。このようなフッ素樹脂としては、防汚性の高いフッ素を含有する複合樹脂であれば良いが、例えば、ポリテトラフロロエチレン樹脂（ＰＴＦＥ）、テトラフロロエチレン−ヘキサフロロプロピレン共重合体（ＦＥＰ）、テトラフロロエチレン−パーフロロビニルエーテル共重合体（ＰＦＡ）、ポリフッ化ビニリデン（ＰＶＤＦ）、エチレン−テトラフロロエチレン共重合体（ＥＴＦＥ）、エチレン−クロロトリフロロエチレン共重合体（ＥＣＴＦＥ）から選ばれる少なくとも一つであることが好ましい。特にＥＴＦＥが防汚性、コストの面から適している。
なお、フッ素樹脂原料（水分散液）中にシリコン樹脂を含ませておくと柔軟性の面で更に好ましい。又、フッ素樹脂原料（水分散液）中に各種顔料を添加しておくと、織物表面の色を任意に変えることができる。
【００２５】
更に、本発明に係る接合用ループを備えた工業用織物は、上面側織物と下面側織物とを緯糸接結糸により接結した二層織物であるのが好ましい。
例えば、上面側織物をフッ素樹脂等で形成した場合、接結糸はフッ素系樹脂等よりも強度の高いＰＥＴ等の糸で形成することができる。ここで、接結糸を緯糸接結糸とすることによって、接結糸が表面に露出しない内部接結を採用することができる。すなわち、フッ素系樹脂等のみで形成された上面側織物の表面に、ＰＥＴ等の糸が露出することを防止することができるという、より大きな効果を奏することができる。
更に、上面側経糸と下面側経糸及び上面側緯糸と下面側緯糸とを垂直方向に配置するように織り合わされたオンスタック構造を採用することができる。このようなオンスタック構造を採用することによって、上面側織物によって下面側織物への繊維の付着をより強固に防止することができ、防汚性をより高めた織物を提供することができる。
【００２６】
以下、本発明に係る実施形態について図面を参照して説明する。
実施形態１
図１は本発明の接合用ループの一実施形態を示す概念図である。図１においては、完全組織全ての経糸が示されている。本接合用ループが用いられる織物構造は、上面側経糸３，４，７，８と上面側緯糸及び上面側浮糸からなる上面側織物と、下面側経糸５，６，９，１０及び下面側緯糸からなる下面側織物とを、緯糸接結糸によって接合した経糸２重緯糸２．５重織物である。
織物の両端部を突き合わせた部分では、両端部の上面側緯糸が１本残され、その下方の下面側緯糸が取り除かれた上で、ループ形成部が形成されている。図１に示す如く、残存する上面側緯糸１が、右側端部の残された上面側緯糸、残存する上面側緯糸２が左側端部の残された上面側緯糸に相当する。
図２は図１に示した本実施形態における織物の普通部の経糸組織を示す経糸断面図である。図２に示す如く本実施形態の織組織は、上面側経糸が２本の上面側緯糸と１本の上面側浮糸１５を上側から織り込み、２本の上面側緯糸と３本の上面側浮糸、さらに１本の緯糸接結糸１６の下側を織り込んでいる組織である。図２より下面側経糸が２本の下面側緯糸と１本の緯糸接結糸１６を上側から織り込み、２本の上面側緯糸と３本の緯糸接結糸１６の下側を織り込んでいる組織であることがわかる。
【００２７】
図３乃至図６は、本実施形態の接合用ループを形成した接合部の緯糸方向の繰り返し単位を構成する経糸断面図である。
すなわち、図３は上面側経糸３，４と緯糸との織り込んだ状態を示し、図４は下面側経糸５，６と緯糸との織り込んだ状態を示し、図５は上面側経糸７，８と緯糸との織り込んだ状態を示し、図６は下面側経糸９，１０と緯糸との織り込んだ状態を示し、図３乃至図６が順に緯糸方向に配置され、接合部及び織物が形成されている状態を表している。
本実施形態では、右側端部と左側端部の同符号の経糸は連続した同一の経糸である。経糸３〜１０の８本の経糸で繰り返し単位を形成し、図３に示した上面側経糸３及び４、図４に示した下面側経糸５及び６、図５に示した上面側経糸７及び８、図６に示した下面側経糸９及び１０、の隣り合った経糸同士で組を形成している。
すなわち、上面側経糸３が折り返されて上面側経糸４の部分に、下面側経糸５が折り返されて下面側経糸６の部分に、上面側経糸７が折り返されて上面側経糸８の部分に、下面側経糸９が折り返されて下面側経糸１０の部分に、組織通りに折り返されて織り込まれているのである。
本来、経糸４、６、８、１０の部分に存在する経糸は途中で切断されて、折り返された経糸３、５、７、９と突き合わされて全体として一本の糸となっている。折り返された経糸３、５、７、９は本来存在して織物を構成すべき経糸と組織上同じ経糸となっている。明細書中では説明の都合上、これらの糸を同じ糸として表現する場合がある。
【００２８】
図３において、右側の上面側経糸３が残存させた上面側緯糸１を織り込んでいる。左側の上面側経糸３は残存させた上面側緯糸２は織り込んでいない。
また、図５でも左側の上面側経糸７が残存させた上面側緯糸２を織り込んでから普通部に上面側経糸８として織り込まれている。右側端部の上面側経糸７、８は残存させた上面側緯糸１は織り込んでない。
以上のように、右側端部の残存させた上面側緯糸１は図３に示した上面側経糸３によって織り込まれ、左側端部の残存させた上面側緯糸２は図５に示した上面側経糸７によって織り込まれており、巾方向において両端の残存させた上面側緯糸が１回経糸によって織り込まれているため、残存させた上面側緯糸が組織から脱落することがない。
図４では右側端部の下面側経糸５が折り返されて接合用ループを形成し、折り返された経糸は普通部に織り込まれる。
【００２９】
点線で示される下面側経糸６が前記の下面側経糸５の折り返された普通部に織り込まれた部分である。本実施例では下面側経糸５は、本来下面側経糸５と隣接する経糸が存在する部分に組織通りに織り込まれており、本来存在すべき経糸は途中で切断されて折り返されて織り込まれた下面側経糸５と突き合わされ全体として一本の経糸を形成している。また、下面側経糸５は折り返されるときに捩られることによって、折り返された下面側経糸５の曲がり形状が本来存在すべき経糸の曲がり形状と同じくなるようにして各緯糸と組織上でぴったりと噛み合わされるように構成されている。
また、当然であるが、本来下面側経糸６の部分に存在する経糸を折り返して下面側経糸５の部分に織り込んでもよいのである。
【００３０】
図６では左側端部の経糸は下面側経糸９が折り返されて接合用ループ１２を形成し、折り返された経糸は右側端部同様普通部に織り込まれている。
点線で示される下面側経糸１０が前記の下面側経糸９の折り返されて普通部に織り込まれた部分である。また、言うまでもないが接合用ループを形成している両端のそれぞれの経糸は連続する同じ糸であっても良いし、異なる糸であっても良い。噛み合わせる接合用ループを同じ糸で形成しても良く、異なる糸で形成しても良い。
そして、両端の接合用ループ１１、１２が噛み合わされて共通孔１３が形成され、その共通孔１３に芯線１４が挿通され両端部が接合されるのである。上面側に残存させた上面側緯糸１、２が存在し、その下方に接合用ループが形成されているため上面側面に接合用ループが突出したり下面側織物が露出することはない。
【００３１】
図７は、図３乃至図６に示した接合部の上面側からみた平面図であり、図８は下面側からみた平面図である。図３、図５に示した上面側経糸３、４、７、８が図７の上面側経糸３、４、７、８に対応しており、図４、図６に示した下面側経糸５，６，９，１０が図８の下面側経糸５，６，９，１０に対応している。図７に示した接合部の平面図においても、ループ形成部において下面側織物が露出していないことがよく理解できる。
図中では芯線が完全に隠れているが、実際にはループ接合部両端に多少の開きがあっても問題ない。又、図８では下面側経糸のみでループ接合部を形成していることがよく理解できる。
従って、本実施形態においては前述したようにループ形成部でも下面側織物が表面に露出することがないという利点を有しているのである。
また本実施形態は、本発明に係る工業用多層織物の接合用ループの一例を示すものであり、本発明の範囲を限定するものではない。
【００３２】
実施形態２
図９は本発明の接合用ループの他の実施形態を示す概念図である。図９においては、完全組織の経糸及び緯糸が示されている。本接合用ループが用いられる織物構造は、上面側経糸２３，２４，２７，２８と上面側緯糸及び上面側浮糸からなる上面側織物と、下面側経糸２５，２６，２９，３０及び下面側緯糸からなる下面側織物とを、緯糸接結糸によって接合した経糸２重緯糸２．５重織物である。
織物の両端部を突き合わせた部分では、両端部の上面側緯糸２２，２３が残され、その下方の下面側緯糸が取り除かれた上で、前記２本の上面側緯糸の間に上面側接合用ループの共通孔が形成されている。図９に示す如く、残存する上面側緯糸２２，２３が、右側端部の残された上面側緯糸２３、残存する上面側緯糸２２が左側端部の残された上面側緯糸に相当する。
【００３３】
図１０乃至図１４は、本実施形態の接合用ループを形成した接合部の緯糸方向の繰り返し単位を構成する経糸断面図である。
すなわち、図１０は上面側経糸２３，２４と緯糸との織り込んだ状態を示し、図１１は下面側経糸２５，２６と緯糸との織り込んだ状態を示し、図１２は上面側経糸２７，２８と緯糸との織り込んだ状態を示し、図１３は下面側経糸２９，３０と緯糸との織り込んだ状態を示し、図１０乃至図１３が順に緯糸方向に配置され、接合部及び織物が形成されている状態を表している。
本実施形態２では、右側端部と左側端部の同符号の経糸は連続した同一の経糸である。経糸２３〜３０の８本の経糸で繰り返し単位を形成している。
すなわち、上面側経糸２３が折り返されて上面側経糸２４の部分に、下面側経糸２５が折り返されて下面側経糸２６の部分に、上面側経糸２７が折り返されて上面側経糸２８の部分に、下面側経糸２９が折り返されて下面側経糸３０の部分に、組織通りに折り返されて織り込まれているのである。
本来、経糸２４、２６、２８、３０の部分に存在する経糸は途中で切断されて、折り返された経糸２３、２５、２７、２９と突き合わされて全体として一本の糸となっている。折り返された経糸２３、２５、２７、２９は本来存在して織物を構成すべき経糸と組織上同じ経糸となっている。明細書中では説明の都合上、これらの糸を同じ糸として表現する場合がある。
【００３４】
図１０において、右側の上面側経糸２４が残存させた上面側緯糸２２を織り込んでいる。左側の上面側経糸２３は残存させた上面側緯糸２１を織り込んでいる。
また、図１２では左側の上面側経糸２７は、残存させた上面側緯糸２１及び芯線２０が挿通される上面側接合用ループを形成してから普通部に上面側経糸２８として織り込まれている。右側端部の上面側経糸２８は残存させた上面側緯糸２２及び芯線２０が挿通される上面側接合用ループを形成してから普通部に上面側経糸２７として織り込まれている。
図１１では、左側端部の下面側経糸２５が折り返されて一つの下面側接合用ループを形成し、折り返された経糸２６は普通部に織り込まれる。又、右側端部の下面側経糸２６が折り返されて他の下面側接合用ループを形成し、折り返された経糸２５は普通部に織り込まれる。
【００３５】
点線で示される下面側経糸２５が前記の下面側経糸２６の折り返された普通部に織り込まれた部分である。本実施例では下面側経糸２６は、本来下面側経糸と隣接する経糸が存在する部分に組織通りに織り込まれており、本来存在すべき経糸は途中で切断されて折り返されて織り込まれた下面側経糸２５と突き合わされ全体として一本の経糸を形成している。また、下面側経糸２６は折り返されるときに捩られることによって、折り返された下面側経糸２６の曲がり形状が本来存在すべき経糸の曲がり形状と同じくなるようにして各緯糸と組織上でぴったりと噛み合わされるように構成されている。
また、当然であるが、本来下面側経糸２６の部分に存在する経糸を折り返して下面側経糸２５の部分に織り込んでもよいのである。
【００３６】
図１３では左側端部の経糸及び右側端部の下面側経糸３０が共に折り返されて共同で下面側接合用ループを形成し、折り返された経糸は夫々普通部に織り込まれている。
点線で示される下面側経糸３０が前記の下面側経糸２９の折り返されて普通部に織り込まれた部分である。また、言うまでもないが接合用ループを形成している両端のそれぞれの経糸は連続する同じ糸であっても良いし、異なる糸であっても良い。噛み合わせる接合用ループを同じ糸で形成しても良く、異なる糸で形成しても良い。
そして、残存した上面側緯糸の間及び前記残存した上面側緯糸の下方に芯線が挿通される３つの接合用ループの共通孔が形成されるのである。夫々の接合用ループには、芯線２０，３３，３４が挿通される。
上面側に残存させた上面側緯糸２１、２２及び芯線２０が挿通された上面側接合用ループが存在し、その下方に下面側接合用ループが形成されているため上面側面に下面側の接合用ループが突出したり下面側織物が露出することはない。
【００３７】
図１４は、図９に示した実施形態２に係る工業用多層織物の上面側からみた平面図であり、図１５は下面側からみた平面図である。
図１０、図１２に示した上面側経糸２３、２４、２７、２８が図１４の上面側経糸２３、２４、２７、２８に対応しており、図１１、図１３に示した下面側経糸２５，２６，２９，３０が図１５の下面側経糸２５，２６，２９，３０に対応している。図１４に示した接合部の平面図においても、ループ形成部において下面側織物が露出していないことがよく理解できる。
図中では芯線が完全に隠れているが、実際にはループ接合部両端に多少の開きがあっても問題ない。又、図１５では下面側経糸のみでループ接合部を形成していることがよく理解できる。
従って、本実施形態２においては前述したようにループ形成部でも下面側織物が表面に露出することがないという利点を有しているのである。
本実施形態２に係る接合用ループ構造における継手強度試験を行った。上記の接合用ループ構造を採用した工業用二層織物を製造し、温度条件１８０℃の環境下にて、張力２ｋＮ／ｍ〜６ｋＮ／ｍ、繰り返し荷重回数５００回にて、繰返し荷重サイクル試験を行った。
その結果、端末抜けが生じないことを確認した。そのため、本実施形態２に係る工業用多層織物の接合用ループ構造を採用すれば、ループ形成部における接合強度が強化され、更に、ループ形成部の延伸を防止することが可能であることが分かった。
【符号の説明】
【００３８】
１，２  残存させた上面側緯糸
３，４，７，８  上面側経糸
５，６，９，１０  下面側経糸
１１，１２  接合用ループ
１３  共通孔
１４  芯線
１５  上面側浮糸
１６  緯糸接結糸
【図１】
0005937838.tif 000002
【図２】
0005937838.tif 000003
【図３】
0005937838.tif 000004
【図４】
0005937838.tif 000005
【図５】
0005937838.tif 000006
【図６】
0005937838.tif 000007
【図７】
0005937838.tif 000008
【図８】
0005937838.tif 000009
【図９】
0005937838.tif 000010
【図１０】
0005937838.tif 000011
【図１１】
0005937838.tif 000012
【図１２】
0005937838.tif 000013
【図１３】
0005937838.tif 000014
【図１４】
0005937838.tif 000015
【図１５】
0005937838.tif 000016